(57)【要約】【課題】変圧器の鉄心の提供。【解決手段】変圧器の鉄心がけい素鋼層とアモルファス合金層で組成され、両者が複数層、相互に被覆して形成されるか、各自が独立して鉄心を形成してコイルの巻線に供されるか、或いは僅かにけい素鋼層がアモルファス合金層外を被覆し、鉄心の有する異なる磁束密度を改変可能で、適用性が高められ、且つ鉄心の強度を増加できる。【選択図】　　　　図１
0003097268.tif 000002
【実用新案登録請求の範囲】
【請求項１】
鉄心がけい素鋼層とアモルファス合金層で組成された変圧器の鉄心において、けい素鋼層がアモルファス合金層の外部及び内部を被覆し、けい素鋼層の設置によりアモルファス合金層が固定され、且つコイル巻き付け時或いは変圧器ケーシング内への置き入れ時に、けい素鋼層が受力に供されて鉄心の使用寿命が高められることを特徴とする、変圧器の鉄心。
【請求項２】
請求項１記載の変圧器の鉄心において、鉄心のけい素鋼層とアモルファス合金層が複数層或いは異なる比率で相互に被覆し、異なる磁気飽和を発生することを特徴とする、変圧器の鉄心。
【請求項３】
請求項１記載の変圧器の鉄心において、コイルが巻き付けられた二つの鉄心の一方がけい素鋼層で、もう一方がアモルファス合金層で組成されたことを特徴とする、変圧器の鉄心。
【考案の詳細な説明】
【０００１】
【考案の属する技術分野】
本考案は一種の変圧器の鉄心の構造に関する。
【０００２】
【従来の技術】
多くの電器用品にあって電圧強度を改変したい時は、変圧器を設置する必要があり、変圧器の使用範囲は極めて広く、多様化している。しかし、現在使用されている変圧器の構造については、その鉄心部分の材質設計に、けい素鋼板とアモルファス合金の二種類があり、両者は磁気抵抗の大きさの違い、磁束密度の違い、構造強度の違い等の異なる特性を有するため、その適用性も分かれている。
【０００３】
そのうち、けい素鋼板の特性は、磁束密度上、比較的高い磁気飽和量を有するが、その発生する熱量が比較的高く、電力消耗の損失値が多く、これにより、一般に一定の磁束の範囲のみを必要とする時、その適用性については考慮が必要である。しかし、その材質強度は比較的高く、このため損壊しにくい長所を有している。
【０００４】
アモルファス合金の特性は、磁束密度上の磁気飽和量が比較的低く、制限性を有し、且つ材質構造強度が比較的弱く損壊しやすい。しかし、その磁気抵抗が比較的低いため、磁場通過時に形成される損耗もまた比較的低く、比較的高い効率性を有する。
【０００５】
【考案が解決しようとする課題】
本考案は上述の欠点を鑑み、従来の変圧器の組成上、一般の周知の技術の制限を受けるために、機能性の発揮が最良の適用性を具備しえないことから、上述の各項の欠点を完全に解決する構造を提供するものである。
【０００６】
本考案は一種の変圧器の鉄心を提供することを目的とし、それはけい素鋼層とアモルファス合金層が相互に被覆するか、或いは独立して組成され、これにより使用上、以下の効果を有するものとされる。
１．本考案はけい素鋼層でアモルファス合金層外部を被覆する方式で組成され、けい素鋼層の高い構造強度により内部のアモルファス合金層を保護し、鉄心の捲線或いは変圧器ケーシング内への設置時に、受力によるアモルファス合金層の損壊を防止し、使用寿命を高める。
２．本考案はけい素鋼層、アモルファス合金層が交互に被覆する方式で鉄心が形成され、これにより磁気抵抗特性が異なる状況にあって、低磁束量の時、アモルファス合金層の磁束密度が飽和に至るまでアモルファス合金層が磁場通過に供され（磁気抵抗は磁場に対する抵抗であり、電気抵抗が電流に対する抵抗であるのと同様である）、アモルファス合金層の磁束密度が飽和に至ると、アモルファス合金層の磁気抵抗が高くなりけい素鋼層より大きくなり、ゆえに更にけい素鋼層が磁場通過に供され、鉄心の磁束密度を高め、エネルギー資源の損耗を減らす。
３．本考案はコイルがそれぞれけい素鋼層、アモルファス合金層の二つの鉄心に巻かれる時（或いは上述の構成方式の時）、その磁気抵抗の違いにより磁束密度及び適用性が高められ、異なる要求特性に対して比例分配方式で設計を達成できる。
【０００７】
【課題を解決するための手段】
請求項１の考案は、鉄心がけい素鋼層とアモルファス合金層で組成された変圧器の鉄心において、けい素鋼層がアモルファス合金層の外部及び内部を被覆し、けい素鋼層の設置によりアモルファス合金層が固定され、且つコイル巻き付け時或いは変圧器ケーシング内への置き入れ時に、けい素鋼層が受力に供されて鉄心の使用寿命が高められることを特徴とする、変圧器の鉄心としている。
請求項２の考案は、請求項１記載の変圧器の鉄心において、鉄心のけい素鋼層とアモルファス合金層が複数層或いは異なる比率で相互に被覆し、異なる磁気飽和を発生することを特徴とする、変圧器の鉄心としている。
請求項３の考案は、請求項１記載の変圧器の鉄心において、コイルが巻き付けられた二つの鉄心の一方がけい素鋼層で、もう一方がアモルファス合金層で組成されたことを特徴とする、変圧器の鉄心としている。
【０００８】
【考案の実施の形態】
本考案によると、その鉄心１０はけい素鋼層１とアモルファス合金層２で組成される。そのうちけい素鋼層１はアモルファス合金層２の外部及び内部を被覆し（図１の如し）、けい素鋼層１の設置によりアモルファス合金層２が固定され、且つコイル３の巻き付け時或いは変圧器のケーシング内への置き入れ時にけい素鋼層１が受力に供され、内部のアモルファス合金層２の損壊を防止し、これにより鉄心１０の使用寿命が高められる（図２）。
【０００９】
さらに、鉄心１０中のけい素鋼層１とアモルファス合金層２は複数層或いは異なる比率で相互に被覆するものとされ（図３）、磁場通過に供される時、両者の磁気抵抗特性の違いにより異なる磁気飽和制限を発生し（単位面積内の磁場通過に供される比率は一定であり、けい素鋼層１の磁気飽和はアモルファス合金層２より高い。且つアモルファス合金層２の磁気抵抗はけい素鋼層１より低く、ゆえにアモルファス合金層２が大量の磁場通過に供される時、少量の磁場のみがけい素鋼層１を流通し（エネルギーの損耗を減らす）、アモルファス合金層２が磁気飽和に接近すると、その磁気抵抗は高くなり、ゆえにその他の磁場は僅かにけい素鋼層１より通過し（磁気飽和を高められる）、これから分かるように、両者の間の比例分配の違いにより異なる磁気飽和特性を形成しうる）。
【００１０】
さらに、コイル３が二つの鉄心１０構造に巻き付けられ、この二つの鉄心１０の一方はけい素鋼層１で、もう一方はアモルファス合金層２で組成され（図４参照）、磁気飽和改変の簡単な形成方式を達成している。
【００１１】
【考案の効果】
本考案によると、変圧器の鉄心がけい素鋼層とアモルファス合金層で組成され、両者が複数層、相互に被覆して形成されるか、各自が独立して鉄心を形成してコイルの巻線に供されるか、或いは僅かにけい素鋼層がアモルファス合金層外を被覆し、鉄心の有する異なる磁束密度を改変可能で、適用性が高められ、且つ鉄心の強度を増加できる。
【図面の簡単な説明】
【図１】本考案の構造表示図である。
【図２】本考案の実施状態図である。
【図３】本考案のもう一つの構造表示図である。
【図４】本考案の別の実施状態表示図である。
【符号の説明】
１　けい素鋼層　　　　　　２　アモルファス合金層
３　コイル　　　　　　　　１０　鉄心
【図１】
0003097268.tif 000003
【図２】
0003097268.tif 000004
【図３】
0003097268.tif 000005
【図４】
0003097268.tif 000006